(57)【要約】【課題】ソフトな風合い、吸汗性、耐摩耗性を有する低通気度織物を提供すること。【解決手段】フィラメントの断面形状が２以上のくびれ部を有する断面扁平度２〜６の扁平断面であるマルチフィラメント（Ａ）で、経糸または緯糸を構成してなる織物であって、カバーファクター（ＣＦ）が１５００〜３５００であることを特徴とする低通気度織物。【選択図】　図１
2004052191.tif 000002
【特許請求の範囲】
【請求項１】
フィラメントの断面形状が２個所以上のくびれ部を有する断面扁平度２〜６の扁平断面であるマルチフィラメント（Ａ）で、経糸または緯糸を構成してなる織物であって、カバーファクター（ＣＦ）が１５００〜３５００であることを特徴とする低通気度織物。
【請求項２】
マルチフィラメント（Ａ）が無撚である請求項１に記載の低通気度織物。
【請求項３】
通気度が５ｃｃ／ｃｍ２・ｓｅｃ以下である、請求項１または請求項２に記載の低通気度織物。
【請求項４】
吸汗性が４０ｍｍ以上である、請求項１〜３のいずれかに記載の低通気度織物。
【請求項５】
耐摩耗性が５０回以上である、請求項１〜４のいずれかに記載の低通気度織物。
【請求項６】
請求項１〜５のいずれかに記載の低通気度織物から構成されてなる衣料関連商品。
【発明の詳細な説明】
【０００１】
【発明の属する技術分野】
本発明は、ソフトな風合いを損なうことなく、優れた吸汗性と耐摩耗性を有する低通気度織物に関するものである。
【０００２】
【従来の技術】
従来より、スポーツ衣料やユニフォームなどの分野で低通気度織物が多数提案されている。そして、かかる低通気度織物としては、ポリエステルやポリアミドなどの合成繊維を用いた高密度織物や、織物表面に樹脂などのコーテイング加工を施したもの、さらにはカレンダー加工を施したものなどが知られている。
【０００３】
しかしながら、これら高密度織物や、織物表面にコーテング加工やカレンダー加工を施したものは、通常風合いが硬く、また、織物表面の摩耗に対する強度（耐摩耗性）が低く、その改善が求められていた。
【０００４】
他方、合成繊維からなる織物では、綿などの天然繊維からなる編物と比較して、吸汗性に劣るという欠点があった。
【０００５】
かかる吸汗性を合成繊維に付与する方法としては、親水化剤を用いて織物に吸水加工を施すことが知られているが、用途によっては、さらに優れた吸汗性が望まれていた。
【０００６】
【発明が解決しようとする課題】
本発明は、前記従来技術の問題を解消するためになされたものであり、本発明の目的は、ソフトな風合い、吸汗性、耐摩耗性を有する低通気度織物を提供することにある。
【０００７】
【課題を解決するための手段】
本発明者は、フィラメントが特定のくびれ部を有する扁平断面糸であるマルチフィラメントを、経糸及び／又は緯糸として織物を構成することにより、マルチフィラメントが、織物組織点の接圧により緻密でワイドに広がった集合体となり、経糸と緯糸とで形成される空隙を小さくすることでき、その結果、優れたソフト性と低通気性を有する織物が得られること、また、かかる織物はくびれ部の毛細管現象で優れた吸汗性を有すること、さらには、該くびれ部によるフィラメント表面の凹凸により織物表面の摩擦抵抗が小さくなり、優れた耐摩耗性を有することを見出した。そして、さらに鋭意検討を重ねることにより、本発明を完成するに至った。
【０００８】
かくして、本発明によれば、「フィラメントの断面形状が２個所以上のくびれ部を有する断面扁平度２〜６の扁平断面であるマルチフィラメント（Ａ）で、経糸または緯糸を構成してなる織物であって、カバーファクター（ＣＦ）が１５００〜３５００であることを特徴とする吸汗性とソフトな風合いを有する低通気度織物」が提供される。
【０００９】
その際、マルチフィラメント（Ａ）が無撚であると、より優れた低通気性が得られ好ましい。かかる低通気性としては、通気度で５ｃｃ／ｃｍ２・ｓｅｃ以下であることが好ましい。また、吸汗性としては４０ｍｍ以上であることが好ましい。さらに、耐摩耗性として５０回以上であることが好ましい。
【００１０】
【発明の実施の形態】
以下に本発明を詳細に説明する。
まず、本発明の低通気度織物の経糸又は緯糸を構成するマルチフィラメント（Ａ）は、繊維軸に対して直角方向の断面形状（横断面形状）が、２個所以上（好ましくは３〜５個所）のくびれ部を有する断面扁平度２〜６（好ましくは３〜５）のフィラメント（単糸）からなる。
【００１１】
ここで、断面扁平度とは、フィラメントの横断面において、長辺の長さ（Ｂ）と短辺の長さ（Ｃ）との比（Ｂ／Ｃ）である。該断面扁平度が２よりも小さいと、フィラメントの曲げ剛性が高くなるため、ソフトな風合いを得ることができず好ましくない。同時に、該断面扁平度が２よりも小さいと、織物中のマルチフィラメント（Ａ）が、ワイドに広がった集合形態を形成し難くなり、経糸と緯糸とで形成される空隙が大きくなり、十分な低通気性を得ることができず好ましくない。逆に、該断面扁平度が６を越えると、製糸性が困難となるため好ましくない。
【００１２】
次に、前記のくびれ部とは図１に模式的に示すように、短辺の長さ（Ｃ）が短くなっている部分のことである。かかるくびれ部において、凹部の深さとしては、短辺の長さ（Ｃ）の最大値と最小値の比（Ｃの最大／Ｃの最小）で１．０５以上（好ましくは１．１以上）となるような深さであることが好ましい。また、図１において、凹部が両側部に形成されているものを例示するが、一方の側部にのみ、凹部が形成されていてもよい。該くびれ部の個数は２個所以上である必要があり、くびれ部が１個所以下では、くびれ部において十分な毛細管現象が作用せず、満足な吸汗性が得られず好ましくない。また、同時にくびれ部が１個所以下では、フィラメント表面の凹凸が不十分であり、満足な耐摩耗性が得られず好ましくない。該くびれ部の個数は２個所以上であれば特に限定されないが、製糸性を考慮すると３〜５箇所が適当である。なお、図１は、くびれ部が３個所の場合を例示するものである。
【００１３】
マルチフィラメント（Ａ）の繊維種類としては特に限定されず、合成繊維、半合成繊維、天然繊維など公知の繊維でよい。なかでも、合成繊維が特に好ましく例示される。
【００１４】
かかる合成繊維としては、特に限定されないが、ポリエチレンテレフタレートやポリトリメチレンテレフタレートに代表されるポリエステル、ポリアミド、ポリ塩化ビニリデン、ポリプロピレンなどの合成繊維を使用することができる。なかでも、製造の容易さから、溶融紡糸で得られるポリエステル、ポリアミド、ポリ塩化ビニリデン、ポリプロピレンなどの合成繊維が好ましく例示される。
【００１５】
そして、マルチフィラメント（Ａ）には、必要に応じて、艶消し剤、微細孔形成剤、カチオン可染剤、着色防止剤、熱安定剤、難燃剤、蛍光増白剤、着色剤、帯電防止剤、吸湿剤、抗菌剤、無機微粒子等を１種又は２種以上を添加してもよい。
【００１６】
マルチフィラメント（Ａ）の繊維形態としては、特に限定されず、長繊維でも短繊維でもよい。なかでも、経糸と緯糸とで形成される空隙を小さくするために、無撚または甘撚りされた長繊維が好ましく例示される。特に、無撚の長繊維であることが特に好ましい。
【００１７】
該マルチフィラメント（Ａ）は、仮撚捲縮加工や、タスラン加工やインターレース加工などの空気加工が施されたものでもよい。
【００１８】
該マルチフィラメント（Ａ）の総繊度、単糸繊度については、特に限定されないが、風合いの点で、総繊度３０〜１７０ｄｔｅｘ（より好ましくは５０〜１００ｄｔｅｘ）、単糸繊度０．５〜５ｄｔｅｘ（より好ましくは１〜４ｄｔｅｘ）の範囲が適当である。
【００１９】
本発明の低通気度織物において、経糸または緯糸が、前記のマルチフィラメント（Ａ）で構成される。ここで、マルチフィラメント（Ａ）で経糸と緯糸を構成してもよいし、マルチフィラメント（Ａ）で、経糸と緯糸のどちらか一方を構成し、他方の糸として、制電糸などの機能糸を使用してもよい。また、マルチフィラメント（Ａ）で、経糸または緯糸を構成する際、本発明の目的を損なわない範囲内で少量、他の糸と混ぜ合わせてもよい。
【００２０】
次に、本発明の織物において、カバーファクター（ＣＦ）が１５００〜３５００（好ましくは１５００〜３０００、特に好ましく１５００〜２５００）である必要がある。
【００２１】
ここで、カバーファクター（ＣＦ）は表されるものである。
ＣＦ＝（ＤＷｐ／１．１）１／２×ＭＷｐ＋（ＤＷｆ／１．１）１／２×ＭＷｆ
ただし、ＤＷｐは経糸総繊度（ｄｔｅｘ）、ＭＷｐは経糸織密度（本／２．５４ｃｍ）、ＤＷｆは緯糸総繊度（ｄｔｅｘ）、ＭＷｆは緯糸織密度（本／２．５４ｃｍ）である。
【００２２】
該ＣＦが、１５００よりも小さいと、経糸と緯糸とで形成される空隙が大きくなり、十分な低通気性が得られず好ましくない。逆に、該ＣＦが３５００よりも大きいと、風合いのソフト性が低下するため好ましくない。
【００２３】
本発明の低通気度織物において、織組織は特に限定されず、平組織、綾組織、サテン組織など公知の織組織を使用することができる。なかでも、優れた低通気性を得る上で平組織が最も好ましい。
【００２４】
本発明の低通気度織物は、前記のマルチフィラメント（Ａ）を経糸及び／又は緯糸に用いて常法の製織方法で製織することができる。また、アルカリ減量加工や常法の染色仕上げ加工が施されてもよい。さらには、常法の吸水加工、撥水加工、起毛加工、さらには、紫外線遮蔽あるいは制電剤、抗菌剤、消臭剤、防虫剤、蓄光剤、再帰反射剤等の機能を付与する各種加工を付加適用してもよい。
【００２５】
このようにして得られた本発明の低通気度織物は、かかる低通気性としては、通気度で５ｃｃ／ｃｍ２・ｓｅｃ以下（より好ましくは２ｃｃ／ｃｍ２・ｓｅｃ以下）であることが好ましい。また、吸汗性としては４０ｍｍ以上（より好ましくは５０ｍｍ以上）であることが好ましい。さらに、耐摩耗性としては５０回以上（より好ましくは８０回以上、特に好ましくは１００回以上）であることが好ましい。
【００２６】
かかる低通気度織物は、前記のマルチフィラメント（Ａ）を経糸及び／又は緯糸に用いて、ＣＦの値を前記の範囲内で適宜選定することにより、容易に得られる。
【００２７】
本発明の低通気度織物において、マルチフィラメント（Ａ）を構成するフィラメントの横断面形状が扁平であるため、織物中において、マルチフィラメント（Ａ）は、織物組織点の接圧により、緻密かつワイドに広がった構造を有する。その結果、経糸と緯糸とで形成される空隙が小さくなり、通気を防止できるため、優れた低通気性を得ることができる。
【００２８】
同時に、マルチフィラメント（Ａ）がワイドに広がった構造を有する結果、曲げ剛性が低くなり、ソフトな風合いを得ることができる。その際、織物組織点において、くびれ部（凹部）は他方の糸に接触し難く経糸と緯糸との摩擦が小さくなり、フラットな扁平形状を有するものよりも、一層ソフトな風合いを得ることができる。
【００２９】
また、フィラメント表面の凹凸により、織物の表面摩擦抵抗が小さくなり、優れた耐摩耗性が得られる。
【００３０】
さらに、フィラメントのくびれ部に毛細官現象で水分が拡散されるため、優れた吸汗性が得られる。
【００３１】
本発明の低通気度織物は、前記のように、ソフトな風合い、吸汗性、耐摩耗性を有するため、スポーツ衣料、ユニフォーム、紳士、婦人、インナー、裏地等の衣料品、帽子、傘地等の繊維製品、トーブ等の民族衣装など各種の衣料関連商品に好適である。
【００３２】
【実施例】
次に本発明の実施例及び比較例を詳述するが、本発明はこれらによって限定されるものではない。なお、実施例中の各測定項目は下記の方法で測定した。
＜通気度＞ＪＩＳ１０９６（フラジール型法）により測定した。
＜耐摩耗性＞ＪＩＳ１０９６（平面摩耗法）により測定した。
＜吸汗性＞ＪＩＳ１０９６（バイレック法）により測定した。
＜風合い＞ハンドリングにてソフト性を評価し、ソフト、ややソフト、普通、やや硬い、硬いの５段階評価を行った。
＜総合評価＞非常に優れているものを◎、優れているものを○、やや劣るものを△、劣るものを×とした。
【００３３】
［実施例１］
ポリエチレンテレフタレートを４つ山扁平断面（くびれ部３個所）に穿孔された口金より、紡糸温度３００℃で紡出し、４０００ｍ／ｍｉｎで引き取り、一旦巻き取ることなく引き続き１．３倍に延伸し、フィラメントの横断面形状が図１に示すような、くびれ部（短辺の長さＣの最大／最小＝１．２）を３個所有する扁平断面（断面扁平度３．２）のマルチフィラメント（Ａ）８４ｄｔｅｘ／３０ｆｉｌを得た。
【００３４】
次いで、該マルチフィラメント（Ａ）を無撚で、経緯１００％使用し、常法の製織方法により平織物を得た。そして、常法の染色加工を施すことにより、カバファクター１７８２の低通気度織物を得た。
【００３５】
該低通気度織物において、吸汗性５５ｍｍ、通気度０．７４ｃｃ／ｃｍ２・ｓｅｃ、風合いソフト、耐摩耗性１１０回で、総合評価◎であった。
【００３６】
［実施例２］
実施例１において、フィラメントの横断面形状を、くびれ部（短辺の長さＣの最大／最小＝１．２）を２個所有する扁平断面（断面扁平度３．２）に変える以外は実施例１と同様にして、低通気度織物を得た。
【００３７】
該低通気度織物において、吸汗性５０ｍｍ、通気度０．９３ｃｃ／ｃｍ２・ｓｅｃ、風合いソフト、耐摩耗性８２回で、総合評価◎であった。
【００３８】
［比較例１］
実施例１において、フィラメントの横断面形状を、くびれ部のないフラット扁平断面（断面扁平度３．２）に変える以外は実施例１と同様にして、低通気度織物を得た。
【００３９】
該防透性布帛において、吸汗性２０ｍｍ、通気度２．７５ｃｃ／ｃｍ２・ｓｅｃ、風合いややソフト、耐摩耗性５６回で、総合評価△であった。
【００４０】
［比較例２］
実施例１において、フィラメントの横断面形状を、丸断面に変える以外は実施例１と同様にして、低通気度織物を得た。
【００４１】
該防透性布帛において、吸汗性２２ｍｍ、通気度５．５５ｃｃ／ｃｍ２・ｓｅｃ、風合いやや硬い、耐摩耗性４５回で、総合評価×であった。
【００４２】
【発明の効果】
本発明によれば、ソフトな風合い、吸汗性、耐摩耗性を有する低通気度織物が提供される。かかる低通気度織物は、スポーツ衣料やユニフォームをはじめ、低通気性を必要とする用途に好適である。
【図面の簡単な説明】
【図１】本発明に係るくびれ部を有する扁平断面形状を模式的に例示したものである。
【符号の説明】
１　　　くびれ部
【図１】
2004052191.tif 000003